(57)【特許請求の範囲】
【請求項１】
ＭＦＩ型ゼオライトをシリカで被覆した触媒であって、
前記シリカは、前記ＭＦＩ型ゼオライトの単位外表面積当たりのケイ素原子数が６０〜１３０個／ｎｍ2であり、
前記シリカの担持量が１〜１０質量％であることを特徴とするパラ置換芳香族炭化水素製造用触媒。
【請求項２】
１５０〜２８０℃の範囲の温度で、ＭＦＩ型ゼオライトにアルコキシシランを蒸着させる工程を含む請求項１に記載の触媒の製造方法。
【請求項３】
更に、ＭＦＩ型ゼオライトに蒸着させたアルコキシシランに水を接触させ、アルコキシシランをシリカに変換する工程を含むことを特徴とする請求項２に記載の触媒の製造方法。
【請求項４】
請求項１に記載の触媒と芳香族炭化水素とを接触させて、アルキル化又は不均化反応を行うことを特徴とするパラ置換芳香族炭化水素の製造方法。
【発明の詳細な説明】
【技術分野】
【０００１】
本発明は、パラ置換芳香族炭化水素製造用触媒及び該触媒の製造方法、並びに該触媒を用いたパラ置換芳香族炭化水素の製造方法に関し、特には、効率よく高純度のパラ置換芳香族炭化水素を製造することを可能とする触媒に関するものである。
【背景技術】
【０００２】
芳香族化合物の中でも、キシレン類は、ポリエステルの原料となるテレフタル酸、イソフタル酸、オルソフタル酸などを製造する出発原料として、極めて重要な化合物である。これらのキシレン類は、例えば、トルエンのトランスアルキル化、不均化反応などによって製造されるが、生成物中には構造異性体であるｐ−キシレン、ｏ−キシレン、ｍ−キシレンが存在する。ｐ−キシレンを酸化することによって得られるテレフタル酸は、ポリエチレンテレフタレートの主要原料として、ｏ−キシレンから得られる無水フタル酸は、可塑剤などの原料として、また、ｍ−キシレンから得られるイソフタル酸は、不飽和ポリエステルなどの主要原料としてそれぞれ使用されるので、生成物の中からこれらの構造異性体を効率的に分離する方法が求められている。
【０００３】
しかしながら、ｐ−キシレン（沸点１３８℃）、ｏ−キシレン（沸点１４４℃）、ｍ−キシレン（沸点１３９℃）の沸点には、ほとんど差がなく、通常の蒸留方法によって、これらの異性体を分離することは困難である。これに対し、これらの異性体を分離する方法としては、ｐ−、ｏ−及びｍ−異性体を含むキシレン混合物を精密蒸留した後に、融点の高いｐ−キシレンを冷却結晶化させて分離する晶析分離方法や、分子篩作用を有するゼオライト系吸着剤を用いて、ｐ−キシレンを吸着分離する方法等がある。
【０００４】
晶析分離によって、ｐ−キシレンを選択的に分離する方法では、構造異性体を含むキシレン混合物を精密蒸留した後に、冷却結晶化しなければならず、工程が多段階になり複雑になることや、精密蒸留や冷却結晶工程が製造コストを高める原因となる等の問題がある。そのため、この方法に代わって、吸着分離方法が現在もっとも広く実施されている。該方法は、原料のキシレン混合物が吸着剤の充填されている吸着塔を移動していく間に、他の異性体より吸着力の強いｐ−キシレンが吸着され、他の異性体と分離される方式である。ついで、脱着剤によりｐ−キシレンは系外に抜き出され、脱着後、蒸留により、脱着液と分離される。実際のプロセスとしては、ＵＯＰのＰＡＲＥＸ法、東レのＡＲＯＭＡＸ法が挙げられる。この吸着分離法は、ｐ−キシレンの回収率、純度が他の分離法と比較して高いが、その反面十〜二十数段に及ぶ疑似移動床からなる吸着塔により吸着と脱着を順次繰返し、吸着剤からｐ−キシレンを除去するための脱着剤を別途分離除去する必要があり、ｐ−キシレンを高純度化する際には決して運転効率の良いものではなかった。
【０００５】
これに対し、ｐ−キシレンの吸着分離法の効率を向上させる試みがいくつかなされており、触媒に分離機能を持たせて反応させながら分離も行う方法が開示されている。例えば、下記特許文献１には、触媒活性を有する第一ゼオライト結晶と分子篩作用を有する第二ゼオライト結晶とからなるゼオライト結合ゼオライト触媒が開示されている。しかしながら、特許文献１に開示のゼオライト結合ゼオライト触媒は、分子篩作用を有する第二ゼオライト結晶が連続相的なマトリックスまたはブリッジを形成するので、触媒活性を有する第一ゼオライト結晶のゼオライト結合ゼオライト触媒中に占める割合が小さくなり、触媒活性低下の原因となるだけでなく、分子篩作用を有する第二ゼオライト結晶が連続相的なマトリックスを形成する場合には、選択される分子の透過抵抗が大きくなりすぎて、分子篩作用が低下する傾向がある。さらに、形状保持のためのバインダー（担体）を使用せずに、第二ゼオライト結晶がバインダー（担体）としての役割を担うので、第一ゼオライト結晶が第二ゼオライト結晶によって凝集された又は塊状のゼオライト結合ゼオライト触媒が一旦得られる。凝集状または塊状の前記触媒は、使用に際して成形あるいは整粒する必要があると考えられるが、その場合にせん断・破砕によって第二ゼオライト結晶が剥離して、第一ゼオライト結晶が露出する部分が生じ、分子篩作用が低下する原因になる。
【０００６】
また、下記非特許文献１には、ＨＺＳＭ−５ゼオライトをシリコンアルコキシドの化学気相蒸着（ＣＶＤ）により修飾した触媒を使用して、トルエンのメタノールによるアルキル化及びトルエンの不均化によりｐ−キシレンを製造する手法が開示されている。しかしながら、一般に、トルエンの転化率を上昇させると、ｐ−キシレンの選択率が低下し、非特許文献１に開示の方法では、これら二律背反の関係にあるトルエン転化率及びｐ−キシレン選択率を高度にバランスさせることができなかった。
【先行技術文献】
【特許文献】
【０００７】
【特許文献１】特表２００１−５０４０８４号公報
【非特許文献】
【０００８】
【非特許文献１】Journal of Catalysis, 128, 551-558 (1991)
【発明の概要】
【発明が解決しようとする課題】
【０００９】
上述のように、従来の技術では、異性化工程及び／又は吸着分離工程のような複雑な工程を経ずに高純度のパラ置換芳香族炭化水素、特には、パラキシレンを効率よく製造することはできなかった。
【００１０】
そこで、本発明の目的は、上記従来技術の問題を解決し、異性化工程及び／又は吸着分離工程を行わなくても、効率よく高純度のパラ置換芳香族炭化水素を製造することを可能とする新規触媒及びその製造方法、並びに、該触媒を用いた高純度パラ置換芳香族炭化水素の製造方法を提供することにある。
【課題を解決するための手段】
【００１１】
本発明者らは、上記目的を達成するために鋭意検討した結果、ＭＦＩ型ゼオライトをシリカで被覆してなり、ＭＦＩ型ゼオライトの外表面積とシリカのケイ素原子数が特定の関係を満たし、シリカの担持量が特定の範囲にある触媒においては、選択性を持たないＭＦＩ型ゼオライトの外表面の酸点がシリカで被覆されているため反応に寄与しないこと、及びゼオライト細孔入口径が狭められる一方、特定構造の異性体のみが選択的に触媒活性なＭＦＩ型ゼオライト細孔へ浸入して選択的（特異的）な反応を起こすため、かかる触媒を用いることで、特定構造の異性体の選択率を高めて、高純度のパラ置換芳香族炭化水素、特には、パラキシレンを効率よく製造できることを見出し、本発明を完成させるに至った。
【００１２】
即ち、本発明のパラ置換芳香族炭化水素製造用触媒は、ＭＦＩ型ゼオライトをシリカで被覆した触媒であって、
前記シリカは、前記ＭＦＩ型ゼオライトの単位外表面積当たりのケイ素原子数が６０〜１３０個／ｎｍ2であり、
前記シリカの担持量が１〜１０質量％であることを特徴とする。かかる本発明の触媒を用いることで、原料の転化率を向上させつつ、パラ置換芳香族炭化水素を高い選択性で製造することができる。
【００１３】
本発明のパラ置換芳香族炭化水素製造用触媒は、前記シリカの担持量が１〜１０質量％であり、原料の転化率の向上、及び、パラ置換芳香族炭化水素の選択性の向上の点で有利である。
【００１４】
また、本発明のパラ置換芳香族炭化水素製造用触媒の製造方法は、
１５０〜２８０℃の範囲の温度で、ＭＦＩ型ゼオライトにアルコキシシランを蒸着させる工程を含むことを特徴とする。かかる本発明の触媒の製造方法によれば、ＭＦＩ型ゼオライトをシリカで均一に被覆して、上記の物性を満たす触媒を容易に製造することができる。
【００１５】
本発明のパラ置換芳香族炭化水素製造用触媒の製造方法は、更に、ＭＦＩ型ゼオライトに蒸着させたアルコキシシランに水を接触させ、アルコキシシランをシリカに変換する工程を含むことが好ましい。この場合、触媒上に残存する可能性の有るアルコキシシラン由来のアルコールを除去でき、また、反応中にアルコキシシランがシリカになった際に生成するアルコールが及ぼす反応への悪影響を排除することができる。
【００１６】
また、本発明のパラ置換芳香族炭化水素の製造方法は、上記の触媒と芳香族炭化水素とを接触させて、アルキル化又は不均化反応を行うことを特徴とする。かかる本発明のパラ置換芳香族炭化水素の製造方法によれば、原料の芳香族炭化水素の転化率を向上させつつ、目的生成物のパラ置換芳香族炭化水素を高い選択性で製造することができる。
【発明の効果】
【００１７】
本発明の触媒は、ＭＦＩ型ゼオライトの外表面が不活性なシリカでコーティングされ、かつ細孔入口径が狭められているため、選択性を持たないＭＦＩ型ゼオライトの外表面での反応を抑制しつつ、ＭＦＩ型ゼオライトの分子篩作用を利用して、パラ置換芳香族炭化水素を選択的に製造するのに好適に用いることができる。
【発明を実施するための形態】
【００１８】
［パラ置換芳香族炭化水素製造用触媒］
本発明のパラ置換芳香族炭化水素製造用触媒は、ＭＦＩ型ゼオライトをシリカで被覆した触媒であって、前記シリカは、前記ＭＦＩ型ゼオライトの単位外表面積当たりのケイ素原子数が６０〜１３０個／ｎｍ2であることを特徴とする。
【００１９】
本発明の触媒の核として使用するＭＦＩ構造を有するゼオライトは、芳香族炭化水素同士または芳香族炭化水素とアルキル化剤との反応により、パラ置換芳香族炭化水素を構造選択的に製造するのに優れた触媒性能を発揮する。該ＭＦＩ型ゼオライトとしては、特に限定されるものではないが、ＺＳＭ−５、ＴＳ−１、ＴＳＺ、ＳＳＩ−１０、ＵＳＣ−４、ＮＵ−４等各種のシリケート材料が、好適に用いられる。これらゼオライトは、細孔の大きさがパラキシレン分子の短径と同じ０．５〜０．６ｎｍであるため、パラキシレンと、パラキシレンよりわずかに分子サイズが大きいオルトキシレンやメタキシレンとを区別することができ、目的のパラ置換芳香族炭化水素がパラキシレンである場合に、特に有効である。
【００２０】
上記触媒の核となるＭＦＩ型ゼオライトは、特に限定されるものではないが、粒子径が１００μｍ以下であることが好ましく、より好ましくは５０μｍ以下、より一層好ましくは２０μｍ以下、特に好ましくは１０μｍ以下であり、また、好ましくは０．１μｍ以上である。ＭＦＩ型ゼオライトの粒子径が１００μｍを超えると、目的とする反応に必要な反応場、すなわち触媒の比表面積が非常に小さくなることから反応効率が低下し、また拡散抵抗が大きくなるため、原料の芳香族炭化水素の転化率やパラ選択性が低くなる。また、使用するＭＦＩ型ゼオライトの粒子径は、小さいほど細孔内拡散の影響を軽減できるため望ましいが、０．１μｍに満たない粒子の場合には、粒子同士の凝集等により、外表面をシリカで均一に被覆することが困難となり、また、ろ過・洗浄などの工程で著しく生産効率を低下させる原因となる。なお、粒子径は、粒度分布計や走査型電子顕微鏡（ＳＥＭ）等により測定することができる。
【００２１】
上記ＭＦＩ型ゼオライトのＳｉＯ2／Ａｌ2Ｏ3比（モル比）は、特に限定されるものではないが、好ましくは２０〜５０００、より好ましくは２５〜１０００、より一層好ましくは２５〜３００であり、特に好ましくは２５〜４０である。ＳｉＯ2／Ａｌ2Ｏ3比が２０より低い場合は、ＭＦＩ構造を安定的に保持することが難しく、一方、５０００より高い場合は、反応活性点である酸量が少なくなり、反応活性が低下する。
【００２２】
本発明の触媒は、前述のＭＦＩ型ゼオライトをシリカで被覆してなる。ここで、被覆層のシリカは、非晶質であり、選択性を持たないＭＦＩ型ゼオライトの外表面の酸点を被覆して、反応の選択性を向上させる役割を担う。なお、該被覆層のシリカは、上記ＭＦＩ型ゼオライトの単位外表面積当たりのケイ素原子数が６０〜１３０個／ｎｍ2であり、好ましくは９０〜１３０個／ｎｍ2、さらに好ましくは１００〜１３０個／ｎｍ2である。また、本発明の触媒におけるシリカの担持量は、１〜１０質量％であり、好ましくは３〜６．８質量％である。ここで、シリカの担持量とは、触媒中のシリカの含有率を指す。ＭＦＩ型ゼオライトの単位外表面積当たりのシリカのケイ素原子数が６０個／ｎｍ2未満（即ち、シリカのケイ素原子数がＭＦＩ型ゼオライトの外表面積１ｎｍ2当たり６０個未満）では、パラ置換芳香族炭化水素の選択性が低下し、一方、１３０個／ｎｍ2を超えると（即ち、シリカのケイ素原子数がＭＦＩ型ゼオライトの外表面積１ｎｍ2当たり１３０個を超えると）、原料の芳香族炭化水素の転化率が低下し、パラ置換芳香族炭化水素の収率が低下する。なお、本発明において、「ＭＦＩ型ゼオライトの単位外表面積当たりのケイ素原子数」及び「シリカの担持量」は、以下のようにして求める。
【００２３】
シリカの担持量（ｗｔ％）＝化学気相蒸着における重量増加量（ｇ）／原料ＭＦＩ型ゼオライトの使用量（ｇ）×１００
【００２４】
単位外表面積当たりのケイ素原子数＝シリカの担持量（ｗｔ％）／１００／６０．０８×６．０２２×１０23／ＭＦＩ型ゼオライトの外表面積（ｍ2／ｇ）／１０18
［ここで、６０．０８はＳｉＯ2の式量、６．０２２×１０23はアボガドロ定数（単位ｍｏｌ-1）である。］
【００２５】
なお、外表面積の測定法は次の文献の通りである。
Ｍ．Ｉｎｏｍａｔａ，Ｍ．Ｙａｍａｄａ，Ｓ．Ｏｋａｄａ，Ｍ．Ｎｉｗａ  ａｎｄ  Ｙ．Ｍｕｒａｋａｍｉ，Ｊ．Ｃａｔａｌ．，１００，２６４（１９８６）．
具体的には、４００℃で試料を乾燥させた後、室温で試料にベンゼンを吸着させ、その試料を−７８℃でベンゼンを凍結させた後、−１９６℃で窒素、ヘリウム混合ガスを接触させて試料に窒素を吸着させ、次に−７８℃にして脱着する窒素量を外表面に吸着した窒素量として、外表面積を求める。
【００２６】
上記ＭＦＩ型ゼオライトを被覆するシリカは、不均化反応及びアルキル化反応に不活性であることが望ましい。
【００２７】
［触媒の製造方法］
本発明において、ＭＦＩ型ゼオライトの個々の表面全体をシリカで被覆する方法は、特に限定されるものでないが、好ましくは化学気相蒸着（ＣＶＤ）で行うことが好ましい。ここで、該ＣＶＤによるＭＦＩ型ゼオライトのシリカ被覆においては、例えば、（i）ＭＦＩ型ゼオライトにアルコキシシランを蒸着させることで、ＭＦＩ型ゼオライトをシリカで被覆した触媒を調製することができる。ここで、アルコキシシランはＭＦＩ型ゼオライトに接触した時点でシリカに変わり、また、一部アルコキシシランが残存しても反応中に分解してシリカになる。但し、アルコキシシランが残存するとメタノール等のアルコールが発生し、反応に悪影響を及ぼすおそれがあるので、事前に水蒸気処理することが好ましい。従って、上記（i）工程の後に、（ii）ＭＦＩ型ゼオライトに蒸着させたアルコキシシランに水を接触させ、加水分解により残存するアルコキシシランをシリカに変換することが好ましい。また、該ＣＶＤは、流通法、即ち、ＭＦＩ型ゼオライトにアルコキシシランを含有するガスを流通させて、ＭＦＩ型ゼオライトにアルコキシシランを蒸着させることが好ましく、また、その後、水蒸気処理を行う場合は、水蒸気を含有するガスを流通させて、残存するアルコキシシランをシリカに変換することが好ましい。
【００２８】
上記（i）ＭＦＩ型ゼオライトへのアルコキシシランの吸着工程は、１５０〜２８０℃の範囲の温度で行うことが好ましい。ＭＦＩ型ゼオライトへのアルコキシシランの吸着における温度が１５０℃未満では、アルコキシシランをＭＦＩ型ゼオライトに十分に吸着させることが難しくなり、一方、２８０℃を超えると、アルコキシシランのＭＦＩ型ゼオライトへの吸着が不均一になり、ＭＦＩ型ゼオライトをシリカで均一に被覆することが難しくなる。なお、ＭＦＩ型ゼオライトへのアルコキシシランの吸着工程は、１５０〜２８０℃の範囲の温度で実施した後、２８０℃を超える温度、及び／又は、１５０℃未満の温度で更に実施してもよい。
【００２９】
また、ＭＦＩ型ゼオライトへ吸着させるアルコキシシランとしては、例えば、テトラメトキシシラン、テトラエトキシシラン、テトライソプロポキシシラン、メチルトリメトキシシラン、ジメチルジメトキシシラン、トリメチルメトキシシラン等が挙げられる。これらアルコキシシランは、一種単独で使用してもよいし、二種以上を組み合わせて使用してもよい。なお、通常、これらアルコキシシランは、ヘリウム、アルゴン、窒素等の不活性ガスに同伴させて、ＭＦＩ型ゼオライトを充填した反応器に流通させることが好ましい。
【００３０】
上記（i）工程の後において、（ii）ＭＦＩ型ゼオライトを水蒸気処理する工程は、特に限定されるものではないが、２８０℃以下で行うことが好ましい。この範囲の温度であれば、ＭＦＩ型ゼオライトの周りにシリカを均一に生成させることができる。なお、通常、水（水蒸気）は、ヘリウム、アルゴン、窒素等の不活性ガスに同伴させて、アルコキシシランを吸着させたＭＦＩ型ゼオライトを充填した反応器に流通させることが好ましい。
【００３１】
上記（i）工程と（ii）工程は、それぞれ１回でもよいが、触媒におけるＭＦＩ型ゼオライトの単位外表面積当たりのシリカのケイ素原子数が所定範囲を満たすのであれば複数回繰り返してもよい。（i）工程を繰り返すことで、最終的なシリカの担持量を上昇させ、ＭＦＩ型ゼオライトの単位外表面積当たりのシリカのケイ素原子数を上昇させることができる。また、（i）工程の条件（温度、時間、アルコキシシランの分圧等）を調整することで、最終的に得られる触媒におけるシリカの担持量や、ＭＦＩ型ゼオライトの単位外表面積当たりのシリカのケイ素原子数を調整することができる。
【００３２】
上記（ii）工程の後、更に、（iii）触媒に酸素含有ガス（酸素、空気等）を流通させながら、２００〜７００℃で焼成を行うことが好ましい。この範囲の温度で焼成を行うことで、効率的にシリカ層を形成することができる。
【００３３】
［パラ置換芳香族炭化水素の製造方法］
本発明のパラ置換芳香族炭化水素の製造方法は、上述の触媒の存在下で、芳香族炭化水素同士の反応（不均化）あるいは芳香族炭化水素とアルキル化剤との反応（アルキル化）により、パラ置換芳香族炭化水素を選択的に製造する。ここで、パラ置換芳香族炭化水素とは、芳香環上に２つのアルキル置換基を有し、一方の置換基がもう一方の置換基に対してパラ位に位置する芳香族炭化水素をさす。
【００３４】
原料の芳香族炭化水素としては、ベンゼンの他、トルエン等のアルキルベンゼンが挙げられるが、原料の芳香族炭化水素は、ベンゼン及びアルキルベンゼン以外の芳香族炭化水素を含んでいてもよい。なお、ベンゼン及び／又はトルエンを含む原料を用いて、パラキシレンを選択的に製造することは、本発明の特に好ましい実施態様であるが、パラキシレンを目的生成物とする場合は、原料にメタキシレン、オルトキシレンならびにエチルベンゼンを含むものは好ましくない。
【００３５】
本発明に用いるアルキル化剤としては、メタノール、ジメチルエーテル（ＤＭＥ）、炭酸ジメチル、酢酸メチルなどが挙げられる。これらは、市販品を利用することもできるが、例えば、水素と一酸化炭素との混合ガスである合成ガスから製造したメタノールやジメチルエーテル、あるいはメタノールの脱水反応で製造したジメチルエーテルを出発原料としてもよい。なお、ベンゼン、アルキルベンゼン等の芳香族炭化水素、及びメタノール、ジメチルエーテルなどのアルキル化剤中に存在する可能性がある不純物としては、水、オレフィン、硫黄化合物及び窒素化合物が挙げられるが、これらは少ない方が好ましい。
【００３６】
前記アルキル化反応におけるアルキル化剤と芳香族炭化水素の比率については、メチル基と芳香族炭化水素のモル比として５／１〜１／２０が好ましく、２／１〜１／１０がより好ましく、１／１〜１／５が特に好ましい。芳香族炭化水素に対してアルキル化剤が極端に多い場合は、望ましくないアルキル化剤同士の反応が進行してしまい、触媒劣化の原因となるコーキングを引き起こす可能性があるため好ましくない。また、芳香族炭化水素に対してアルキル化剤が極端に少ない場合には、芳香族炭化水素へのアルキル化反応の転化率が著しく低下する。また、芳香族炭化水素としてトルエンを使用した場合はトルエン同士の不均化反応が進行することになる。
【００３７】
上記不均化反応またはアルキル化反応は、原料の芳香族炭化水素を液空間速度（ＬＨＳＶ）０．０１ｈ-1以上、より好ましくは０．１ｈ-1以上であり、２０ｈ-1以下、より好ましくは１０ｈ-1以下で供給して、上述の触媒と接触させることにより行うことが望ましい。不均化反応またはアルキル化反応の反応条件は、特に限定されるものではないが、反応温度が好ましくは２００℃以上、より好ましくは２３０℃以上、特に好ましくは２５０℃以上であり、好ましくは５５０℃以下、より好ましくは５３０℃以下、特に好ましくは５１０℃以下であり、また、圧力が好ましくは大気圧以上、より好ましくは０．１ＭＰａＧ以上、特に好ましくは０．５ＭＰａＧ以上、好ましくは２０ＭＰａＧ以下、より好ましくは１０ＭＰａＧ以下、さらに好ましくは５ＭＰａＧ以下である。
【００３８】
不均化反応またはアルキル化反応の際には、窒素やヘリウムのような不活性ガスやコーキングを抑制するための水素を流通、または加圧してもよい。なお、反応温度が低すぎると、芳香族炭化水素やアルキル化剤の活性化が不充分であることなどから、原料芳香族炭化水素の転化率が低くなり、一方、反応温度が高すぎると、エネルギーを多く消費してしまうことに加え、触媒寿命が短くなる傾向がある。
【００３９】
上記触媒の存在下で、芳香族炭化水素のアルキル化反応または不均化反応が進行すると、目的生成物のパラ置換芳香族炭化水素の他、構造異性体であるオルト置換芳香族炭化水素、メタ置換芳香族炭化水素、原料芳香族炭化水素よりも置換基の炭素数が増加したモノ置換芳香族炭化水素、未反応の芳香族炭化水素、アルキル化が進行した置換基を３つ以上有する芳香族炭化水素及び軽質ガスの生成が想定される。これらの中でも、パラ置換芳香族炭化水素の構成比率は高いほど好ましい。また、反応のパラ選択性の指標として、生成物中の炭素数８の芳香族炭化水素に着眼した場合、炭素数８の芳香族炭化水素のうちパラキシレンの選択性は、当反応一段工程で９５ｍｏｌ％以上が好ましく、９７．５ｍｏｌ％以上がより好ましく、９９．５ｍｏｌ％以上がより一層好ましく、９９．７ｍｏｌ％以上が特に好ましく、９９．９ｍｏｌ％以上が最も好ましい。
【００４０】
本発明によって得られる反応生成物は、既存の方法で分離・濃縮してもよいが、本発明では純度の極めて高いパラ置換芳香族炭化水素が選択的に得られるため、簡便な蒸留方法のみで単離することが可能である。すなわち、簡便な蒸留により、未反応の芳香族炭化水素よりも低沸点の留分、高純度パラ置換芳香族炭化水素、パラ置換芳香族炭化水素よりも高沸点の留分に分けることができる。また、パラ置換芳香族炭化水素よりも高沸点留分の生成量が極めて少ない場合は、軽質分の留去のみで高純度パラ置換芳香族炭化水素を単離することができる。なお、未反応の芳香族炭化水素は原料として再反応してもよい。
【実施例】
【００４１】
以下に、実施例を挙げて本発明を更に詳しく説明するが、本発明は下記の実施例に何ら限定されるものではない。
【００４２】
以下の触媒調製においては、水澤化学製のＨＺＳＭ−５（Ｓｉ／Ａｌ2＝３０）を使用した。なお、該ＨＺＳＭ−５は、上記の方法で測定したところ、外表面積が５．１ｍ2／ｇであった。
【００４３】
（触媒Ａの調製）
水澤化学製のＨＺＳＭ−５（Ｓｉ／Ａｌ2＝３０）２ｇを反応器に充填した。次に、０℃に保持したテトラメトキシシランにヘリウムを吹き込み、ヘリウムに随伴されたテトラメトキシシランを、ＨＺＳＭ−５を充填し２００℃に保持した反応器に３時間流通させた。テトラメトキシシラン／Ｈｅの混合ガスの流通を停止した後、室温に保持した水にヘリウムを吹き込み、ヘリウムに随伴された水蒸気を、２００℃に保持した反応器に２時間流通させた。その後、反応器に酸素を流しながら、５００℃で１２時間焼成して、触媒Ａを調製した。焼成後の触媒乾燥重量を測定したところ、得られた触媒Ａは、シリカの担持量が３．４質量％であり、使用したＨＺＳＭ−５の単位外表面積当たりのシリカのケイ素原子数が６７個／ｎｍ2であった。
【００４４】
（触媒Ｂの調製）
水澤化学製のＨＺＳＭ−５（Ｓｉ／Ａｌ2＝３０）４ｇを反応器に充填した。次に、０℃に保持したテトラメトキシシランにヘリウムを吹き込み、ヘリウムに随伴されたテトラメトキシシランを、ＨＺＳＭ−５を充填し２００℃に保持した反応器に６時間流通させた。更に、反応器の温度を３２０℃に上昇させ、ヘリウムに随伴されたテトラメトキシシランを３時間流通させた。テトラメトキシシラン／Ｈｅの混合ガスの流通を停止した後、室温に保持した水にヘリウムを吹き込み、ヘリウムに随伴された水蒸気を、２６０℃に保持した反応器に２時間流通させた。その後、反応器に酸素を流しながら、５００℃で１２時間焼成して、触媒Ｂを調製した。焼成後の触媒乾燥重量を測定したところ得られた触媒Ｂは、シリカの担持量が４．７質量％であり、使用したＨＺＳＭ−５の単位外表面積当たりのシリカのケイ素原子数が９３個／ｎｍ2であった。
【００４５】
（触媒Ｃの調製）
水澤化学製のＨＺＳＭ−５（Ｓｉ／Ａｌ2＝３０）２ｇを反応器に充填した。次に、０℃に保持したテトラメトキシシランにヘリウムを吹き込み、ヘリウムに随伴されたテトラメトキシシランを、ＨＺＳＭ−５を充填し２００℃に保持した反応器に６時間流通させた。テトラメトキシシラン／Ｈｅの混合ガスの流通を停止した後、室温に保持した水にヘリウムを吹き込み、ヘリウムに随伴された水蒸気を、２００℃に保持した反応器に２時間流通させた。その後、反応器に酸素を流しながら、５００℃で１２時間焼成して、触媒Ｃを調製した。焼成後の触媒乾燥重量を測定したところ得られた触媒Ｃは、シリカの担持量が５．４質量％であり、また、使用したＨＺＳＭ−５の単位外表面積当たりのシリカのケイ素原子数が１０６個／ｎｍ2であった。
【００４６】
（触媒Ｄの調製）
水澤化学製のＨＺＳＭ−５（Ｓｉ／Ａｌ2＝３０）２ｇを反応器に充填した。次に、０℃に保持したテトラメトキシシランにヘリウムを吹き込み、ヘリウムに随伴されたテトラメトキシシランを、ＨＺＳＭ−５を充填し２００℃に保持した反応器に２４時間流通させた。テトラメトキシシラン／Ｈｅの混合ガスの流通を停止した後、室温に保持した水にヘリウムを吹き込み、ヘリウムに随伴された水蒸気を、２００℃に保持した反応器に２時間流通させた。その後、反応器に酸素を流しながら、５００℃で１２時間焼成して、触媒Ｄを調製した。焼成後の触媒乾燥重量を測定したところ得られた触媒Ｄは、シリカの担持量が６．６質量％であり、また、使用したＨＺＳＭ−５の単位外表面積当たりのシリカのケイ素原子数が１２９個／ｎｍ2であった。
【００４７】
（触媒Ｅの調製）
水澤化学製のＨＺＳＭ−５（Ｓｉ／Ａｌ2＝３０）２ｇを反応器に充填した。次に、０℃に保持したテトラメトキシシランにヘリウムを吹き込み、ヘリウムに随伴されたテトラメトキシシランを、ＨＺＳＭ−５を充填し２００℃に保持した反応器に２時間流通させた。テトラメトキシシラン／Ｈｅの混合ガスの流通を停止した後、室温に保持した水にヘリウムを吹き込み、ヘリウムに随伴された水蒸気を、２００℃に保持した反応器に２時間流通させた。その後、反応器に酸素を流しながら、５００℃で１２時間焼成して、触媒Ｅを調製した。焼成後の触媒乾燥重量を測定したところ得られた触媒Ｅは、シリカの担持量は２．８質量％であり、また、使用したＨＺＳＭ−５の単位外表面積当たりのシリカのケイ素原子数が５６個／ｎｍ2であった。
【００４８】
（触媒Ｆの調製）
水澤化学製のＨＺＳＭ−５（Ｓｉ／Ａｌ2＝３０）２ｇを反応器に充填した。次に、０℃に保持したテトラメトキシシランにヘリウムを吹き込み、ヘリウムに随伴されたテトラメトキシシランを、ＨＺＳＭ−５を充填し２００℃に保持した反応器に６時間流通させた。テトラメトキシシラン／Ｈｅの混合ガスの流通を停止した後、室温に保持した水にヘリウムを吹き込み、ヘリウムに随伴された水蒸気を、３００℃に保持した反応器に４時間流通させた。反応器の温度を２００℃に保持したまま、再度、ヘリウムに随伴されたテトラメトキシシランを１時間流通させた。その後テトラメトキシシラン／Ｈｅの混合ガスの流通を停止した後、室温に保持した水にヘリウムを吹き込み、ヘリウムに随伴された水蒸気を、３００℃に保持した反応器に１時間流通させた。最後に０℃に保持したテトラメトキシシランにヘリウムを吹き込み、ヘリウムに随伴されたテトラメトキシシランを、２００℃に保持した反応器に１時間流通させた。テトラメトキシシラン／Ｈｅの混合ガスの流通を停止した後、反応器に酸素を流しながら、５００℃で１２時間焼成して、触媒Ｆを調製した。焼成後の触媒乾燥重量を測定したところ得られた触媒Ｆは、シリカの担持量が７．０質量％であり、また、使用したＨＺＳＭ−５の単位外表面積当たりのシリカのケイ素原子数が１３７個／ｎｍ2であった。
【００４９】
（触媒Ｇの調製）
水熱合成したＨＺＳＭ−５（Ｓｉ／Ａｌ2＝４２）０．２ｇをガラス製真空ライン中で微小バネばかりにつるしたバスケットに入れ、４００℃で重量増加が見られなくなるまで脱気した。つぎに試料（ＨＺＳＭ−５）を３２０℃に保持し、０℃に保持したテトラメトキシシランの蒸気を導入、脱気を重量増加率が１３．３質量％になるまで繰り返した（所要時間：約６時間）。その後、４００℃で２６．７ｋＰａの酸素を導入し、重量変化が見られなくなるまで保持し、放冷後に取り出した。得られた触媒Ｇは、使用したＨＺＳＭ−５の単位外表面積当たりのシリカのケイ素原子数が２６０個／ｎｍ2であり、また、シリカの担持量が１３．３質量％あった。
【００５０】
＜トルエンの不均化＞
上記のようにして調製した触媒Ａ〜Ｇ又は原料のＨＺＳＭ−５を、内径８ｍｍのパイレックス（登録商標）を用いた固定床流通式反応装置に０．２ｇ充填した。大気圧、１０ｃｍ3／ｍｉｎのＨｅ流通下、５００℃で１時間前処理した後、Ｈｅの流速と温度をそのまま保持し、無脈流ポンプを用いて０．０８３５ｃｍ3／ｍｉｎの流速でトルエンを供給して、トルエンの不均化反応を実施した。なお、トルエンは反応管の入口で蒸発させた。生成物の捕集は、氷浴のヘキサントラップ２つで行い、１，４−ジイソプロピルベンゼンを内部標準物質として、生成物をガスクロマトグラフィーで分析した。カラムとしては、Ｘｙｌｅｎｅ Ｍａｓｔｅｒ（長さ５０ｍ、内径０．３２ｍｍ）を使用した。なお、トルエン転化率、Ｃ8芳香族化合物収率、Ｃ8中パラキシレン選択率は以下のようにして求めた。結果を表１に示す。
【００５１】
トルエン転化率（ｍｏｌ％）＝１００−［出口でのトルエン回収量（ｍｏｌ）］／［出口での全芳香族化合物の検出量（ｍｏｌ）］×１００
【００５２】
Ｃ8芳香族化合物収率（ｍｏｌ％）＝［出口でのＣ8芳香族化合物の検出量（ｍｏｌ）］／［出口での全芳香族化合物の検出量（ｍｏｌ）］×１００
【００５３】
Ｃ8中パラキシレン選択率（ｍｏｌ％）＝［出口でのパラキシレンの検出量（ｍｏｌ）］／［出口でのＣ8芳香族化合物の検出量（ｍｏｌ）］×１００
【００５４】
【表１】
0005920703.tif 000002
【００５５】
表１に示す結果から、ゼオライトの単位外表面積当たりのシリカのケイ素原子数が６０〜１３０個／ｎｍ2であり、シリカの担持量が１〜１０質量％である触媒を使用することで、トルエン転化率の向上とパラキシレン選択率の向上を両立できることが分かる。
【００５６】
また、比較例２から、ゼオライトの単位外表面積当たりのシリカのケイ素原子数が６０個／ｎｍ2未満である触媒を使用すると、パラキシレンの選択率を十分に向上させられないことが分かる。
【００５７】
また、比較例３及び４から、ゼオライトの単位外表面積当たりのシリカのケイ素原子数が１３０個／ｎｍ2を超える触媒を使用すると、トルエンの転化率を十分に向上させられないことが分かる。